그런데 , 상기 ( A ) 디엔 계 그 라프트 공중 합체 는 40 ~ 70 % 의 그 라프트 율 을 가짐 이 바람직 하 다 . 만일 , 그 라프트 율 이 40 % 보다 낮 으면 , 상기 응고 , 탈수 및 건조 등 의 과정 을 거쳐 상기 ( A ) 디엔 계 그 라프트 공중 합체 를 함유 하 는 백색 분말 의 입경 분포 를 균일 하 게 얻 기 가 힘들 게 되 고 , 열 가소 성 수지 의 압출 또는 사 출시 에 성형품 표면 에 미 가 소화 입자 로서 핀홀 또는 피쉬 아이 ( fisheye ) 와 같 은 현상 이 나타나 표면 광택 도 가 저하 된다 . 또한 , 그 라프트 율 이 70 % 를 초과 하 면 , 열 가소 성 수지 의 충격 강도 , 유동 성 및 표면 광택 도 등 의 물 성 이 저하 된다 .